(57)【特許請求の範囲】
【請求項１】
重合体を架橋するための方法であって、
（１）分子量１０４Ｄａ以上で９．９×１０５Ｄａ以下のヒアルロン酸ナトリウムを５０重量％以上、及び、分子量１．１×１０６Ｄａ以上で５×１０６Ｄａ以下のヒアルロン酸ナトリウムを５重量％以上含む混合物を作成する工程、及び、
（２）前記混合物を、水性溶媒中で、有効量かつ非過剰量の１，４−ビス（２，３−エポキシプロポキシ）ブタンである架橋剤で架橋する工程
からなり、
工程（２）において、
架橋剤の有効量かつ非過剰量は、次の割合：
１００×（前記架橋剤中の反応基の総数）／（含有重合体分子中の二糖単位の総数）
で定義される架橋度が理論上０．５〜７０％である方法。
【請求項２】
混合物の固有粘度が１９００ｍｌ／ｇ未満である
ことを特徴とする請求項１に記載の方法。
【請求項３】
前記混合物は、分子量約３×１０５Ｄａのヒアルロン酸ナトリウムを約９０重量％、及び、分子量約３×１０６Ｄａのヒアルロン酸ナトリウムを約１０重量％含む
ことを特徴とする請求項１または２に記載の方法。
【請求項４】
架橋度が理論上４〜５０％である
ことを特徴とする請求項１〜３のいずれかに記載の方法。
【請求項５】
多糖及びその誘導体から選択される少なくとも一種の架橋型重合体の注射用単相ヒドロゲルを調製する方法であって、
請求項１〜４のいずれかに記載の方法で架橋した混合物を、ｐＨ６．５〜７．５に緩衝した溶液中に配合することを含む
ことを特徴とする方法。
【請求項６】
緩衝した溶液のｐＨが７〜７．４である
ことを特徴とする請求項５に記載の方法。
【請求項７】
緩衝した溶液のｐＨが７．１〜７．３である
ことを特徴とする請求項５または６に記載の方法。
【請求項８】
前記混合物を、中和して緩衝液に配合することを含む
ことを特徴とする請求項５〜７のいずれかに記載の方法。
【請求項９】
前記混合物を、中和して、ｐＨ７．１〜７．３に緩衝した溶液中に、濃度１０〜４０ｍｇ／ｇで配合することを含む
ことを特徴とする請求項５〜８のいずれかに記載の方法。
【請求項１０】
前記混合物を、濃度２０〜３０ｍｇ／ｇで配合することを含む
ことを特徴とする請求項９に記載の方法。
【請求項１１】
請求項１〜４のいずれかに記載の方法により得られる架橋型重合体。
【請求項１２】
請求項５〜１０のいずれかに記載の方法により得られる注射用単相ヒドロゲル。
【請求項１３】
分子量１０４Ｄａ以上で９．９×１０５Ｄａ以下のヒアルロン酸ナトリウム及び分子量１．１×１０６Ｄａ以上で５×１０６Ｄａ以下のヒアルロン酸ナトリウムを架橋した状態で含む
ことを特徴とする請求項１２に記載の注射用単相ヒドロゲル。
【発明の詳細な説明】
【技術分野】
【０００１】
本発明は、
−多糖及びその誘導体から選択される少なくとも一種の重合体を架橋するための新規方法；
−少なくとも一種の上記重合体の注射用単相ヒドロゲルを調製するための方法；並びに、
−上記各々の方法によってそれぞれ得られる架橋型重合体及び注射用単相ヒドロゲル
に関する。
【背景技術】
【０００２】
上記架橋型重合体に基づく当該ヒドロゲルは、特に、形成外科、美容外科、歯科外科の手術における、及び、眼科学や整形外科等における増量材として、並びに、一般的に外科や泌尿器科等における組織接着防止材として、多くの販路がある。上記ヒドロゲルは、声帯の治療に特に適切である。この種の物質についての上述の販路については当業者であれば熟知するが、これらに何ら限定されるものではない。
【０００３】
本発明は、次の組み合わせについて、すなわち物性、レマネンス（ｒｅｍａｎｅｎｃｅ）及び（許容される注射力及び注射針の直径による）手による注射特性について特に有用である、注射用単相ヒドロゲルを得ることを目的とし、当該重合体の架橋作業を最適化するために鋭意研究した結果によるものである。
【０００４】
本発明において、注目すべきは、本明細書中で従来技術のヒドロゲル及び本発明のヒドロゲルの両方について使用する「注射用」という用語は、従来の注射針（直径０．１〜０．５ｍｍ）を有する注射器を使用して手で注射可能であるということを指す。本発明の範囲内において、特に、３０Ｇ（１／２）、２７Ｇ（１／２）、２６Ｇ（１／２）及び２５Ｇの皮下注射針で注射可能なヒドロゲルの調製が可能である。
【０００５】
従来技術によれば、架橋度が０又は低架橋度又は高架橋度の多糖及びその誘導体（特にヒアルロン酸塩）を使用してヒドロゲル（特に注射用ヒドロゲル）が既に調製されている。
【０００６】
具体的に、注射特性の問題に関して、特に連続相が上記ヒドロゲルに基づく二相組成物が提案されている。この連続相は、可塑剤、すなわち分散相を注射するための媒体としての役割を果たす。この分散相は事実上固体であり、かつ、上記連続相とは事実上区別される。
【０００７】
特許文献１中に記載される二相組成物は上述のように、二つの生体吸収性相（連続相及び分散相）からなり、スラリー状である。上記二つの相は、ヒラン（Ｈｙｌａｎ）（組織からの抽出を容易にするためｉｎ  ｓｉｔｕで化学改変した天然ヒアルロン酸）の繊維から有利に調製される。
【０００８】
また、特許文献２中に記載される二相組成物は、上記より更に明瞭に区別された二つの生体吸収性相を有し、分散相は（ヒアルロン酸及びその塩から選択される）高架橋度の高分子ヒドロゲルの不溶性分画からなる。
【０００９】
特許文献３中に記載される二相組成物は、タンパク質、多糖及びその誘導体から選択される架橋型又は非架橋型重合体の水溶液中に懸濁された状態の非生体吸収性分散相（アクリル酸及び／又はメタクリル酸及び／又はこれらの酸の少なくとも一種の誘導体の重合及び架橋によって得られる（共）重合体の少なくとも一種のヒドロゲルの粒子）を含む。
【００１０】
このような二相系は、注射中の流動が不均質であり、特に注射後に（架橋度が０又は低架橋度の）連続相が急速に消失するため、所望の効果（特に増量効果）が少なくとも部分的に損なわれる恐れが必然的にあり、完全に満足のいくものではない。
【００１１】
従って、上記の種類の重合体から得られる単相ヒドロゲルもまた並行して提案されている。
【００１２】
特許文献４及び５中においては、当該物質は注射用ヒドロゲルではなく、固体の粘稠度を有する物質である。上記文献が実際に記載するのは、外科手術で生じた空間の一時的な充填に使用される眼科用インプラントである。また、特許文献６中に記載されるヒドロゲルは、硝子体の代替物質として提案されている。当該重合体（ヒアルロン酸ナトリウム）は架橋度が非常に低いため、この重合体の使用により注射用ヒドロゲルの取得が可能である。特許文献７中に記載される単相ヒドロゲルは、移植後にフリーラジカルから保護するための防腐剤を含む。更に、特許文献８中には、全体に非常に均質なこの種のヒドロゲルを形成可能な方法が記載されている。
【００１３】
上記単相ヒドロゲルは全て、有効量かつ非過剰量の少なくとも一種の架橋剤の水性溶媒溶液を使用して架橋した高分子量の重合体により得られるものである。
【００１４】
この従来技術に照らして、本発明者らは、当該重合体の架橋効力の改善により、特に、移植したヒドロゲルの分解抵抗性（レマネンス）を改善すると同時に、許容される条件下で上記ヒドロゲルの注射特性を維持することを目的とした。
【００１５】
架橋効力を改善するために、本発明者らは当初、架橋剤の増量について考慮した。しかしこの方法は、当該重合体の変性及び得られる架橋体の化学汚染が不可避的に生じるという理由から、直ちに退けられた。
【００１６】
次に、本発明者らは、反応混合物中の重合体濃度の増大について考慮した。しかし、この第二の方法も同様に、慣習的に従来使用される重合体（すなわち高分子量重合体）が原因で、論理に基づいて退けられた。従って通常は、高分子量（Ｍｗ≧１０６Ｄａ、≒２×１０６Ｄａ、３×１０６Ｄａ）のヒアルロン酸ナトリウムをほぼ最大濃度（約１０５〜１１０ｍｇ／ｇ）で使用する。ヒアルロン酸ナトリウムのこれより高濃度での使用は、反応混合物の粘度が過剰に高くなるために困難であり、またこの場合、溶解度や不十分な均質性等の問題が不可避的に生じる。
【００１７】
一方、反応媒体の高濃度化は、低分子量重合体について可能であることが分かっている。分子量３００，０００Ｄａで固有粘度６００ｍｌ／ｇのヒアルロン酸ナトリウムを、濃度１１０〜２００ｍｇ／ｇの範囲に高濃度化可能である。当業者であればこの二つのパラメーター（分子量（Ｍ）及び固有粘度（η））間の関係をよく熟知している。この関係は、Ｍａｒｋ−Ｈｏｕｗｉｎｋの式「Ｍ＝ｋηα」から得られる。ｋ及びαの値は、当該重合体の性質により変化する。しかし残念ながら、得られる架橋型重合体を使用すると、上記条件下で不均質な注射用二相ヒドロゲルが形成される。
【特許文献１】欧州特許ＥＰ−Ａ−０４６６３００
【特許文献２】ＰＣＴ特許ＷＯ−Ａ−９６３３７５１
【特許文献３】ＰＣＴ特許ＷＯ−Ａ−０００１４２８
【特許文献４】ＰＣＴ特許ＷＯ−Ａ−９８３５６３９
【特許文献５】ＰＣＴ特許ＷＯ−Ａ−９８３５６４０
【特許文献６】米国特許ＵＳ−Ａ−４７１６１５４
【特許文献７】ＰＣＴ特許ＷＯ−Ａ−０２０５７５３
【特許文献８】ＰＣＴ特許ＷＯ−Ａ−０２０６３５０
【発明の開示】
【発明が解決しようとする課題】
【００１８】
上記範囲内において、本発明者らは予想外にも、低分子量重合体と高分子量重合体を会合させることにより、優れた特性の組み合わせを取得できる（すなわち、架橋度が過剰ではなく（従来技術と同程度で）、物性及びレマネンス特性が改善された注射用単相ヒドロゲルを形成可能である）ことを立証した。この低分子量／高分子量の会合によって、次の要因を十二分に満足するヒドロゲルの取得が可能である：
−単相であること；
−従来技術による物質よりも物性及びレマネンスが良好であること；
−従来と同程度の又は改善された注射特性を、従来の注射器具を使用して従来の注射力により実現可能であること。
【課題を解決するための手段】
【００１９】
従って、本発明の架橋方法の主な要素は反応物の高濃度化（低分子量重合体を使用した従来技術による反応混合物の濃度よりも高濃度）であって、これにより、得られる架橋体が均質となり、その結果、得られるヒドロゲルが均質となる。しかし、この高濃度の反応物の架橋度は、高分子量重合体の使用量に「左右」される。
【００２０】
従って、本発明の第一の主題によれば、本発明は、
多糖及びその誘導体から選択される少なくとも一種の重合体を架橋するための方法であって、
水性溶媒中で、有効量かつ非過剰量の少なくとも一種の架橋剤を使用して実施する
ことを特徴とする方法
に関する。この方法は、少なくとも一種の低分子量重合体及び少なくとも一種の高分子量重合体を含む混合物を対象に実施するという点で改善されている。
【００２１】
当然のことながら、上記混合物は、反応媒体中の重合体濃度が比較的高くなり得る量の上記低分子量重合体を含み、かつ、得られる上記架橋型重合体の粘稠度が均質になり得る量の上記高分子量重合体を含む。
【００２２】
本発明の架橋方法は、多糖及びその誘導体から選択される重合体の架橋方法である。従って、当該重合体は天然物でも合成物でもよい。天然重合体の例としては、ヒアルロン酸及びその塩、コンドロイチン硫酸、ケラタン硫酸、ヘパリン及びヘパラン硫酸等の他のグリコサミノグリカン、アルギン酸及びその生物学的に許容される塩、デンプン、アミロース、デキストラン、キサンタン、プルラン等がある。天然多糖の合成誘導体の例としては、カルボキシセルロース、カルボキシメチルセルロース、ヒドロキシエチルセルロース及びヒドロキシプロピルメチルセルロース（ＨＰＭＣ）等のアルキルセルロース、酸化デンプン等がある。
【００２３】
本発明の方法は、任意の上記重合体の架橋について、上記重合体が低分子量の場合でも高分子量の場合でも適切に使用できる。
【００２４】
本発明の方法は、上記重合体からなり、少なくとも一種の低分子量重合体及び少なくとも一種の高分子量重合体を含む混合物の架橋に対して適切である。
【００２５】
当該分子量について使用される「低分子量」及び「高分子量」という用語は、当該混合物及び含有重合体の性質により異なるため、本発明の記載の現段階でより正確な定義が不可能であるのは明瞭である。同様に、含有重合体の相対的な使用割合についても概して記載不可能である。しかし、当業者であれば、低分子量重合体を含む反応媒体を高濃度化し、かつ、少なくとも一種の高分子量重合体を配合して当該架橋を緩和及び調節するという本発明の目的を十分に理解している。本発明は、単相ヒドロゲルの前駆物質である粘着性架橋体の取得を目指すものである。また、凝集物については、架橋終了後には粘着性である可能性があるが、上記注射用ヒドロゲル調製時にはその粘着性が消滅する可能性があるため、凝集物の形成は防ぐことが望ましい。
【００２６】
上記の説明は、経験的なものである。全く予測不可能な結果が得られた。
【００２７】
本発明のある有利な変形形態の範囲内において、反応媒体は、少なくとも二種の異なる分子量を有する単一の重合体を含み、この分子量のうち少なくとも一種が低く、少なくとも一種が高い。この有利な変形形態の範囲内において、この重合体は、単一の低分子量及び単一の高分子量を有することが好ましい。
【００２８】
当該重合体は、有利にはヒアルロン酸塩である。当該重合体は、ナトリウム塩、カリウム塩及びそれらの混合物から選択されることが非常に有利である。当該重合体は、ナトリウム塩（ＮａＨＡ）からなることが好ましい。
【００２９】
この種の重合体の架橋は塩基性水性溶媒中で実施することが、当業者には理解される。上記架橋は一般的に、当該重合体の溶解に有利なｐＨ条件下で実施することが明白である。
【００３０】
この種の重合体（ヒアルロン酸塩）の架橋については、架橋を実施するためのある好ましい変形形態において、反応混合物は次のものを含む：
−少なくとも一種の低分子量ｍ（ｍ≦９．９×１０５Ｄａ、有利には１０４Ｄａ≦ｍ≦９．９×１０５Ｄａ）のヒアルロン酸塩；及び、
−少なくとも一種の高分子量Ｍ（Ｍ≧１０６Ｄａ、有利には１０６Ｄａ≦Ｍ≦１０８Ｄａ、非常に有利には１．１×１０６Ｄａ≦Ｍ≦５×１０６Ｄａ）のヒアルロン酸塩：
上記低分子量及び高分子量の塩は、有利には同じ性質を有し、非常に有利にはヒアルロン酸ナトリウム（ＮａＨＡ）からなる。
【００３１】
このような範囲内において、上記反応混合物は、反応混合物中における固有粘度が１９００ｍｌ／ｇ未満、すなわち「Σωｉ［ηｉ］０＜１９００ｍｌ／ｇ（式中、ωｉは固有粘度［ηｉ］０の重合体分画ｉの質量分率）」であることが有利である。当業者は、固有粘度パラメーターに熟知し、かつ、上記パラメーターの加法則について承知している。
【００３２】
上述の条件により、レマネンス特性及び注射特性が最適化された単相ヒドロゲルの取得が可能である。またこの条件により、低分子量（ｍ）及び高分子量（Ｍ）の塩の相対的な割合が固定される。
【００３３】
本明細書の範囲内（分子量ｍ及びＭのＮａＨＡ）において、反応混合物は少なくとも一種の低分子量ｍのヒアルロン酸塩を有利には５０重量％より多く、非常に有利には７０重量％より多く含み、従って論理上は、少なくとも一種の高分子量Ｍのヒアルロン酸塩を有利には５０重量％未満、非常に有利には３０重量％未満含む。
【００３４】
一般的に、予想した効果を得るために、反応混合物は少なくとも一種の高分子量Ｍのヒアルロン酸塩を少なくとも５重量％含む。
【００３５】
本発明の架橋方法は、有利には、単一の低分子量ｍ及び単一の高分子量Ｍのヒアルロン酸ナトリウムを対象に実施する。ここで、上記パラメーターは非常に有利には以下のとおりである：ｍ≒３×１０５Ｄａ、及び、Ｍ≒３×１０６Ｄａ。
【００３６】
多糖及びその誘導体を水酸基により架橋するとして知られる任意の薬剤を、架橋剤としてあらゆる種の重合体に対して使用できるが、上記架橋剤は、特に使用するエポキシ化合物又はその誘導体を架橋できるように、少なくとも二官能型である。
【００３７】
二官能型の架橋剤は、単独での又は混合物としての使用が推奨される。エピクロロヒドリン、ジビニルスルホン、１，４−ビス（２，３−エポキシプロポキシ）ブタン（又は、１、４−ビスグリシドキシブタン又は１，４−ブタンジオールジグリシジルエーテル（ＢＤＤＥ））、１，２−ビス（２，３−エポキシプロポキシ）エチレン、１−（２，３−エポキシプロピル）−２，３−エポキシシクロヘキサン、並びに、ホルムアルデヒド、グルタルアルデヒド及びクロトンアルデヒド等のアルデヒドの、単独での又は混合物としての使用が特に推奨される。１，４−ビス（２，３−エポキシプロポキシ）ブタン（ＢＤＤＥ）の使用が最も特別に推奨される。
【００３８】
当業者であれば、有効量かつ非過剰量の架橋剤使用量の決定方法を知るであろう。次の割合で定義される架橋度（τ）が理論上０．５〜７０％、有利には４〜５０％となるような有効量かつ非過剰量の使用が推奨される：
【００３９】
【数１】
0004827727.tif 000002
【００４０】
本発明の架橋方法は、当該重合体の使用状態の点において新規である。他の点においては、本発明の架橋方法は、少なくとも一種の架橋剤を使用する従来の方法によって実施する。上記架橋剤は、一般的には溶解した重合体と反応させることが知られているが、ＰＣＴ特許ＷＯ−Ａ−０２０６３５０記載の方法により水和中に上記重合体と反応させることも何ら除外されない。
【００４１】
本発明の架橋方法により得られる架橋体を配合することにより、一般的に、所望の注射用単相ヒドロゲルの形成が可能である。必要であれば、上記架橋体を予め中和する。ヒアルロン酸塩は実際には塩基性媒体中で架橋されることが分かっている。上記配合は、（当該ヒドロゲルが一般的に人体への注射を意図したものであるため）人体にとって適切なｐＨに緩衝した溶液中で実施し、上記ｐＨは６．５〜７．５、有利には７〜７．４、非常に有利には７．１〜７．３である。上記架橋型重合体は上記溶液中で平衡状態にある。また、人体の浸透圧と同じ浸透性が得られる。予想外にも、この配合段階後に得られる本発明の架橋型重合体の希釈物は単相ヒドロゲルである。
【００４２】
本発明を実施するためのある好ましい変形形態において、本発明の注射用ヒドロゲルは、ヒアルロン酸塩（上記参照）からなる少なくとも一種の重合体の混合物を架橋し、得られる架橋体を中和した後、ｐＨ７．１〜７．３に緩衝した溶液中に濃度１０〜４０ｍｇ／ｇ、有利には２０〜３０ｍｇ／ｇで配合することによって調製する。
【００４３】
（本発明の第一の主題である架橋方法によって得られる）架橋型重合体から注射用単相ヒドロゲルを調製する方法は、本発明の第二の主題である。
【００４４】
次に本発明の第三及び第四の主題について、これらはそれぞれ、上述するように、上記架橋方法（第一の主題）を実施して得られる架橋型重合体、及び、上記架橋型重合体の配合（第二の主題）により得られる注射用単相ヒドロゲルからなる。
【００４５】
上記重合体及びヒドロゲルは、有利には低分子量ヒアルロン酸ナトリウム及び高分子量ヒアルロン酸ナトリウムを含み、上記低分子量ヒアルロン酸ナトリウムの割合は非常に有利には５０重量％より大きい。
【００４６】
注射用単相ヒドロゲルの構造（本発明の第四の主題）は新規である。その粘稠度は分解に対して抵抗性がある。この上記ヒドロゲルの抵抗性は、従来技術による物質の抵抗性よりもはるかに大きい。
【００４７】
当業者であれば、（特にこの種の）ヒドロゲルの粘稠度の算出方法の一つが次のパラメーターの測定であることを承知している：
【００４８】
【数２】
0004827727.tif 000003
【００４９】
本発明のヒドロゲルは、本明細書の導入部で示す販路を有する。この販路は、上記の目的に対して特に有効である。
【発明を実施するための最良の形態】
【００５０】
ここで、以下の実施例により、本発明の多様な特徴について例証する。
【００５１】
より正確には、実施例１は従来技術（高分子量重合体の架橋）を例証する。
【００５２】
また、実施例２は、本明細書の導入部で示す認識（上記低分子量重合体の架橋）を例証する。
【００５３】
実施例３及び４は、本発明（使用量が相対的に異なる、上記低分子量重合体及び高分子量重合体の架橋）を例証する。
【００５４】
まず最初に、当該物質の特徴を調べるためのいくつかの測定法について記載する。
【００５５】
＜固有粘度の測定＞
ヒアルロン酸ナトリウム（ＮａＨＡ）の固有粘度（ｍｌ／ｇ）を、ＮａＨＡについてのヨーロッパ薬局方（２．２．９）に従って、ウベローデ毛細管式粘度計を使用することにより測定する。
【００５６】
＜放出力の測定（この試験については特定の基準はない）＞
ＮａＨＡに基づくゲルの注射特性を、標準的な注射器に入れたゲルを２７Ｇ（１／２）の針から速度１２．５ｍｍ／分で放出するのに要する力（ニュートン、Ｎ）の測定により決定する。上記試験は、Ｖｅｒｓｔａｔｅｔ（Ｒ）引張装置（Ｍｅｃｍｅｓｉｎ社販売）を使用して実施した。
【００５７】
＜レマネンスの測定＞
ゲルの粘稠度は、圧力調節式レオメーター（ＴＡ  Ｉｎｓｔｒｕｍｅｎｔｓ社、Ｃａｒｒｉｍｅｄ  ＣＳＬ  ５００）及び４ｃｍ２oの円錐平板系を使用して、一定変数域で、周波数（０．０５〜１０Ｈｚ）に対する弾性率（Ｇ’）及び粘性率（Ｇ’’）のレオロジー測定による２５℃での値である。このレオメーターは、定期的に検査及び調整する。架橋したゲルが分解すると粘稠度が変化する。粘稠度は、周波数１Ｈｚにおけるパラメーター「タンジェントデルタ（ｔａｎ．Δ＝Ｇ’’／Ｇ’）」の経時的な値の増大によって測定される。ゲルは、温度９３℃に加熱すると分解する。この温度でｔａｎ．Δ＝０．６５（ゲルが分解した状態に相当）となった時間を測定する。任意に、実施例１のゲルのレマネンス率を１と設定した（上記時間に相当）。他のゲルのレマネンス率の値は相対値である。
【００５８】
＜ヒドロゲルの外観＞
（単相）
顕微鏡観察による外観：明瞭な液相はない（ゲルが微細に破砕されてファセット状になっている）。
肉眼観察による外観：柔軟で容易に流動する。
（二相）
顕微鏡観察による外観：ゲル断片が低粘度液体媒体中に浸漬された状態。
肉眼観察による外観：「ピューレ状」非常に容易に破砕され、ゲルの凝集はなく、容易に流動しない。
【実施例１】
【００５９】
＜高分子量の繊維＞
固有粘度２８００ｍｌ／ｇで水分量８．７％のヒアルロン酸ナトリウム（ＮａＨＡ）繊維３．５ｇを量り取り、０．２５ＮのＮａＯＨ２５．６ｇを添加する。スパチュラを使用して手で標準的に均質化することにより、２時間かけて繊維を水和させる。１，４−ブタンジオールジグリシジルエーテル（ＢＤＤＥ）溶液０．９６ｇを０．２５Ｎ水酸化ナトリウム溶液中に１／５に希釈したものを反応媒体中に添加し、これを１５分間機械的に均質化した後、５０℃±１℃に自動温度調節した浴中に浸漬する。
Ｒ＝［ＢＤＤＥ］０／［ＮａＨＡ］０＝６％；［ＮａＨＡ］ｉ＝１０５ｍｇ／ｇ
【００６０】
２時間反応させる。架橋した物質をリン酸バッファー溶液中で中和してｐＨ７．２とした後、透析する。得られたヒドロゲルの濃度を調節し（［ＮａＨＡ］ｆ＝２６ｍｇ／ｇ）、このヒドロゲルを機械的に均質化した後、注射器に充填してオートクレーブ中で湿式加熱により滅菌する。
滅菌後の注射力：２５Ｎ
ヒドロゲルのレマネンス率：１．０
単相ヒドロゲル
【実施例２】
【００６１】
＜低分子量の繊維＞
固有粘度６００ｍｌ／ｇで水分量５．５％のヒアルロン酸ナトリウム（ＮａＨＡ）繊維１．５６ｇを量り取り、０．２５ＮのＮａＯＨ７．１５ｇを添加する。スパチュラを使用して手で標準的に２時間かけて均質化することにより、繊維を水和させる。１，４−ブタンジオールジグリシジルエーテル（ＢＤＤＥ）溶液０．３１ｇを０．２５Ｎ水酸化ナトリウム溶液中に１／５に希釈したものを反応媒体中に添加し、これを１５分間機械的に均質化した後、５０℃±１℃に自動温度調節した浴中に浸漬する。
Ｒ＝［ＢＤＤＥ］０／［ＮａＨＡ］０＝６．８％；［ＮａＨＡ］ｉ＝１７４ｍｇ／ｇ
【００６２】
２時間反応させる。架橋した物質をリン酸バッファー溶液中で中和してｐＨ７．２とした後、透析する。得られたヒドロゲルの濃度を調節し（［ＮａＨＡ］ｆ＝２６ｍｇ／ｇ）、このヒドロゲルを機械的に均質化した後、注射器に充填してオートクレーブ中で滅菌する。
滅菌後の注射力：２４Ｎ
ヒドロゲルのレマネンス率：６．０
二相ヒドロゲル
【実施例３】
【００６３】
＜繊維の混合物＞
固有粘度６００ｍｌ／ｇで水分量５．５％のヒアルロン酸ナトリウム（ＮａＨＡ）繊維０．７６３ｇ、及び、固有粘度２８００ｍｌ／ｇで水分量９．３％のヒアルロン酸ナトリウム繊維０．２３７ｇを量り取る。混合物中における割合（重量）：６００／２８００：７７／２３（ｗ／ｗ）。
【００６４】
方法は実施例２の方法と同一である。
Ｒ＝［ＢＤＤＥ］０／［ＮａＨＡ］０＝７％；［ＮａＨＡ］ｉ＝１４０ｍｇ／ｇ；［ＮａＨＡ］ｆ＝２６ｍｇ／ｇ
滅菌後の注射力：１５Ｎ
ヒドロゲルのレマネンス率：３．６
単相ヒドロゲル
【実施例４】
【００６５】
＜繊維の混合物＞
実施例３の実験を割合（重量）を変えて実施する。混合物中における割合（重量）：６００／２８００：９０／１０（ｗ／ｗ）。
【００６６】
方法は実施例２の方法と同一である。
Ｒ［ＢＤＤＥ］０／［ＮａＨＡ］０＝６．５％；［ＮａＨＡ］ｉ＝１４０ｍｇ／ｇ；［ＮａＨＡ］ｆ＝２６ｍｇ／ｇ
滅菌後の注射力：１４Ｎ
ヒドロゲルのレマネンス率：７．７
単相ヒドロゲル
【００６７】
上記実施例を、下記表中にまとめる。
【００６８】
【表１】
0004827727.tif 000004
【００６９】
付随の図は、実施例１〜４で調製した四種のヒドロゲルそれぞれについて、次の曲線を示す：
Ｔａｎ．Δ＝ｆ（応力の周波数数）
【００７０】
本発明（実施例３及び４）のヒドロゲルのレオロジー特性は、従来技術のヒドロゲル（実施例１）のものとは異なる。
【００７１】
また、本発明のヒドロゲルは単相であり、従って、実施例２のヒドロゲル（二相）とは大きく異なる。
【図面の簡単な説明】
【００７２】
【図１】実施例１〜４で調製した四種のヒドロゲルそれぞれについて、Ｔａｎ．Δ＝ｆ（応力の周波数数）の曲線を示す。
【図１】
0004827727.tif 000005